(57)【要約】  本発明は、金属炭化物粒子および分散剤を含む水性懸濁液、ならびにこれらの水性懸濁液を使用して基材をコーティングする方法に関する。本発明はさらに、本発明の方法によって製造可能な被覆基材およびその使用に関する。【選択図】図１
2021513495.tif 000002
【特許請求の範囲】
【請求項１】
少なくとも１つの金属炭化物粒子と、少なくとも１つの分散剤とを含む水性懸濁液であって、
前記少なくとも１つの金属炭化物粒子の割合は、前記懸濁液の全重量を基準として、３０重量％〜９５重量％の範囲内である、水性懸濁液。
【請求項２】
前記少なくとも１つの金属炭化物粒子が、チタン、ジルコニウム、ハフニウム、バナジウム、ニオブ、タンタル、クロム、モリブデン、タングステン、シリコンの炭化物、およびそれらの混合物からなる群から選択され、好ましくはタンタル炭化物であり；ならびに
前記少なくとも１つの金属炭化物粒子が、好ましくは０．０５〜２５μｍ、より好ましくは０．５〜５μｍ、特に好ましくは１〜２μｍの範囲内の平均粒径を有し、ならびに／あるいは
前記少なくとも１つの金属炭化物粒子が、好ましくは＜３００ｐｐｍ、より好ましくは＜１０ｐｐｍ、特に好ましくは＜１ｐｐｍの個々の元素不純物の含有量を有し；ならびに／あるいは
前記分散剤が、好ましくは３０００〜１００００ｇ／ｍｏｌ、より好ましくは４０００〜６０００ｇ／ｍｏｌの範囲内の数平均分子量を有するポリアクリル酸、テトラブチルアンモニウムヒドロキシド、およびそれらの混合物からなる群から選択されることを特徴とする請求項１に記載の水性懸濁液。
【請求項３】
塩基、特に水酸化ナトリウム溶液、消泡剤、特に脂肪アルコールポリアルキレングリコールエーテル、焼結助剤、特にコバルトまたはシリコン、およびそれらの混合物からなる群から選択される少なくとも１つの添加剤を含むことを特徴とする請求項１または２に記載の水性懸濁液。
【請求項４】
前記金属炭化物粒子の割合が、前記懸濁液の全重量を基準として、４０重量％〜９０重量％、好ましくは６０重量％〜８５重量％の範囲内であり；ならびに／あるいは
前記分散剤の割合が、前記懸濁液の全重量を基準として、０．０５重量％〜５重量％、好ましくは０．１重量％〜２重量％の範囲内であり；ならびに／あるいは
少なくとも１つの添加剤の割合が、前記懸濁液の全重量を基準として、０重量％〜１０重量％、好ましくは０．５重量％〜５重量％の範囲内であることを特徴とする請求項１〜３のいずれか一項に記載の水性懸濁液。
【請求項５】
以下の工程を含む、基材のコーティング方法：
ｉ）基材を提供する工程；
ｉｉ）請求項１〜４のいずれか一項に記載の水性懸濁液を提供する工程；
ｉｉｉ）工程ｉｉ）からの前記懸濁液を、工程ｉ）からの前記基材の表面に塗布する工程；
ｉｖ）塗布された懸濁液を乾燥させて、前記基材の表面にコーティングを形成する工程。
【請求項６】
前記基材が、グラファイト、調整された熱膨張係数を有する材料、好ましくは６．５〜７．５×１０−６Ｋ−１の範囲内に調整された熱膨張係数を有するグラファイト、およびそれらの混合物からなる群から選択されることを特徴とする請求項５に記載の方法。
【請求項７】
さらに、以下の工程を含むことを特徴とする請求項５または６に記載の方法：
ｖ）工程ｉ）で提供された前記基材を、工程ｉｉｉ）の前に、好ましくは、表面の機械的粗面化、表面の熱的前処理、表面の化学的処理、およびそれらの混合からなる群から選択される手段によって行われる前処理、ならびに、その後の、特に超音波処理によって行われる、洗浄を伴う前処理をする工程；
ｖｉ）工程ｉｖ）の後に得られたコーティングを焼結する工程。
【請求項８】
工程ｉｉｉ）における前記懸濁液を、塗装、浸漬または噴霧によって塗布することを特徴とする請求項５〜７のいずれか一項に記載の方法。
【請求項９】
工程ｉｖ）を、１００〜６００℃、好ましくは１２０〜５５０℃、より好ましくは１４５〜４５５℃の範囲内の温度で実施し、好ましくは工程ｉｖ）を５〜４０時間、より好ましくは２０〜３０時間の期間にわたって実施し、乾燥工程ｉｖ）において温度を段階的に上昇させることが特に好ましく、以下の温度範囲および時間間隔が最も好ましい：
（１）１４０〜１６０℃で２．５〜３．５時間；その後
（２）１８０〜２２０℃で１．５〜２．５時間；その後
（３）（２）の温度で２時間保持し；その後
（４）２００〜２５０℃で１．５〜２．５時間；その後
（５）３１０〜３５０℃で４．５〜５．５時間；その後
（６）３３０〜３５０℃で１．５〜２．５時間；その後
（７）（６）の温度で２時間保持し；その後
（８）３８０〜４２０℃で３．５〜４．５時間；その後
（９）４３０〜４７０℃で１．５〜２．５時間；
ならびに／あるいは
工程ｖｉ）を、２０００〜２６００℃、好ましくは２１００〜２５００℃、より好ましくは２２００〜２３００℃の範囲内の温度で実施し、好ましくは工程ｖｉ）を１〜１０時間、より好ましくは３〜５時間の期間にわたって実施し；および／または
工程ｖｉ）を、５００〜９００トル、好ましくは６００〜８００トル、より好ましくは６８０〜７２０トルの範囲内の圧力で実施し；および／または
工程ｖｉ）を、不活性ガス、好ましくはヘリウム、アルゴン、窒素、およびそれらの混合物からなる群から選択される不活性ガスの下で実施することを特徴とする請求項５〜８のいずれか一項に記載の方法。
【請求項１０】
工程ｉｖ）の後および／または工程ｖｉ）の前のコーティングの未焼密度が、少なくとも５０％、好ましくは少なくとも６０％であり；ならびに／あるいは
工程ｉｖ）またはｖｉ）の後のコーティングが、３００ｐｐｍ未満、好ましくは１ｐｐｍ未満の不純物含有量を有し；ならびに／あるいは
工程ｉｖ）またはｖｉ）の後のコーティングが、５％未満、好ましくは１％未満の開放気孔率を有することを特徴とする請求項５〜９のいずれか一項に記載の方法。
【請求項１１】
工程ｉｖ）またはｖｉ）の後のコーティングの厚さが、２０〜５００μｍ、好ましくは５０〜４００μｍ、より好ましくは１００〜３００μｍの範囲内であり；ならびに／あるいは
特に分散剤としてのポリアクリル酸の場合、工程ｉｉｉ）の前の前記水性懸濁液のｐＨが、５〜１０、好ましくは７〜８の範囲内であることを特徴とする請求項５〜１０のいずれか一項に記載の方法。
【請求項１２】
請求項５〜１１のいずれか一項に記載の方法によって製造可能な被覆基材。
【請求項１３】
コーティングの厚さが、２０〜５００μｍ、好ましくは５０〜４００μｍ、より好ましくは１００〜３００μｍの範囲内であることを特徴とする請求項１２に記載の被覆基材。
【請求項１４】
炭化物材料としての請求項１２または１３に記載の被覆基材の使用。
【請求項１５】
結晶成長のための用途、特に物理気相プロセス、エピタキシープロセスにおける用途、および坩堝のための用途における請求項１４に記載の使用。
【発明の詳細な説明】
【技術分野】
【０００１】
本発明は、金属炭化物粒子及び分散剤を含む水性懸濁液、ならびにこれらの水性懸濁液を使用して基材（substrate）をコーティングする方法に関する。本発明はさらに、本発明の方法によって製造可能な被覆基材及びその使用に関する。
【０００２】
高融点金属炭化物、例えばチタン、ジルコニウム、ハフニウム、ニオブ、タンタル、クロム、モリブデン、タングステン、及びシリコンの炭化物は、それらの高い機械的、化学的及び熱的安定性によって特徴付けられる。その結果、炭化物材料は、固体セラミック体の形態又はコーティングの形態で広く使用される。例えば、炭化物材料は、高温及び／又は化学的に攻撃的な環境での材料の製造、切削工具又はその他のエンジンノズルの製造、ならびに結晶成長において使用される。
【０００３】
しかし、それらの機械的硬度により、金属炭化物の加工（process）が困難になる。これは、比較的複雑な形状を有する固体成形体が、これらの材料から、困難かつ相当なコストを伴ってのみ製造可能であることを意味する。このため、構造部品はほとんどの場合、金属炭化物で被覆のみされている。
【０００４】
通常使用されるコーティング方法は、ＣＶＤ（化学蒸着）及びＰＶＤ（物理蒸着）プロセスである。しかしながら、これらのプロセスによって得られるコーティングは、通常、最大数マイクロメートルの厚さしかなく、長期安定性に乏しいため、例えば、炭化ケイ素又は窒化アルミニウム結晶の製造における特定の用途には十分ではない。
【０００５】
また、従来技術は、金属炭化物粒子の有機懸濁液を塗装、噴霧又は浸漬によって被塗装部品に塗布（apply）し、その後焼結プロセスを行う湿式セラミックプロセスによって製造された金属炭化物コーティングの説明を含む。
【０００６】
米国特許第２０１３／００６１８００Ａ１号明細書には、等方性グラファイトを含むグラファイト基材を含む熱安定性の高い素子（element）が記載されている。また、熱安定性の高い素子は、タンタル炭化物（炭化タンタル）などの炭化物を含む炭化物コーティングを含む。さらに、炭化物粒子を懸濁液から基材上に堆積させる、前記素子の製造方法について記載されている。これは、液相として有機溶媒を含む懸濁液を用いて行われる。
【０００７】
タンタル炭化物でグラファイトをコーティングするための湿式セラミックプロセスは、また、D.Nakamura、T.Kimura、T.Narita、A.Suzumura、T.Kimoto、及びK.Nakshimaによって、Journal of Crystal Growth，vol. 478，2017，163〜173ページに、ならびにD.Nakamura、K.Shigedo、及びA.Suzumuraによって、Journal of the European Ceramic Society，vol. 37，2017、1175〜1185ページに記載されている。公知の方法では、タンタル炭化物は、有機溶媒をベースとする懸濁液から堆積される。
【０００８】
従来技術から知られている湿式セラミックプロセスは、層が場合によっては数百マイクロメートルの厚さである比較的厚い層の製造を可能にする。ＣＶＤ又はＰＶＤプロセスによって製造された層とは対照的に、湿式セラミックプロセスによって製造された層は、ランダムな粒子配向を有する等方性組織を有し、その結果、亀裂（crack）に対する感受性が低下し、基材損傷種の拡散経路が増大する。
【０００９】
しかしながら、有機溶媒をベースにした懸濁液は、重要な不利益を有する。有機溶媒の毒性から生じる生態学的及び健康上の考慮に加えて、このような懸濁液の使用はまた、高可燃性噴霧ミストの安全性の問題を伴う。さらに、有機溶媒は熱分解によって除去しなければならない。その結果、望ましくない異物がコーティングに導入される。さらに、既知の懸濁液では、特に噴霧プロセスの場合、懸濁液の特性が前記プロセスの間の溶媒の蒸発により変動する可能性があるので、懸濁液の制御された塗布は不可能であり、これは、経時的に均質な層を得ることが不可能になることを意味する。
【００１０】
さらに、有機溶媒をベースにした既知の懸濁液では、限られた程度しか可能ではないが、炭化物コーティング中の開孔対閉孔の比に影響を及ぼすことができることが望ましい。さらに望ましい目的は、基材表面からの浸透の深さがより深いコーティングを達成する能力である。
【００１１】
これに基づいて、本発明の目的は、生態学的、健康及び安全性のいずれの問題とも関連しない懸濁液を提供することであった。非常に純粋で熱分解工程を必要としないコーティングの懸濁液からの製造も可能であるはずである。提供された懸濁液を使用して、非常に均質な層を経時的に堆積させ、懸濁液から堆積させたコーティング中の開孔と閉孔との間の比率を制御することも可能であるべきである。加えて、提供された懸濁液から堆積されたコーティングの、コーティングされる基材の表面からの浸透の深さは、増大されるべきである。さらに、コーティングはガス透過性が低く、耐熱衝撃性が高く、化学的に攻撃的な雰囲気に対して安定でなければならない。
【００１２】
有機溶剤を含む懸濁液を液相として使用することによって生じる生態学的、健康及び安全性の問題は、水を液相として使用することによって排除することができた。
【００１３】
しかし、これまで水は、様々な理由から、金属炭化物懸濁液の液相とは考えられていなかった。第一に、金属炭化物は非常に高密度（タングステン炭化物１５．６ｇ／ｃｍ３、タンタル炭化物１３．９ｇ／ｃｍ３）であり、その結果、非常に急速に偏析する。しかし、高い均質性を有する層を堆積するためには、金属炭化物粒子を懸濁液中に懸濁させることが極めて重要である。
【００１４】
さらに、水性懸濁液中に必要な高い固形分含有量は、金属炭化物粒子の凝集が予想されなければならないことを意味し、そのような懸濁液から堆積されたコーティング中の未焼密度（green density）の減少及び亀裂を引き起こす。一方、有機溶媒は、その官能基を介して、凝集を少なくともある程度は抑制する選択肢を与える。
【００１５】
本発明の目的は、水を液相とする場合に生じる上記課題を解決することにある。
【００１６】
この目的は、下記の技術的特徴を有する請求項１に記載の特徴を有する水性懸濁液によって達成される。
【００１７】
少なくとも１つ（１種）の金属炭化物粒子及び少なくとも１つ（１種）の分散剤を含む水性懸濁液であって、
前記少なくとも１つの金属炭化物粒子の割合が、前記懸濁液の全重量に対して、３０重量％〜９５重量％の範囲内である。
【００１８】
本発明による前記懸濁液の有利な実施形態は、請求項２〜４に特定されている。
【００１９】
本発明はさらに、請求項５に記載されているように、以下の工程を含む、本発明の水性懸濁液を用いて基材をコーティングする方法に関する：
ｉ）基材を提供する工程；
ｉｉ）本発明の水性懸濁液を提供する工程；
ｉｉｉ）工程ｉｉ）からの懸濁液を、工程ｉ）からの基材の表面に塗布する工程；
ｉｖ）塗布された懸濁液を乾燥させ、基材の表面にコーティングを形成する工程。
【００２０】
この方法の有利な実施形態は、請求項６〜１１に特定されている。
【００２１】
本発明はさらに、請求項１２及び１３に記載されているように、本発明の方法によって製造可能な基材に関し、請求項１４及び１５は、前記基材の使用を特定している。
【００２２】
用語の定義
本発明の文脈における「水性懸濁液」では、水が液相として使用される。前記相中には、最大２重量％、好ましくは最大１重量％の他の溶媒が存在してもよい。ただし、「水性懸濁液」の液相は水のみであることが特に好ましい。
【００２３】
本発明における「平均粒径」とは、ｄ５０値、すなわち、粒子の５０％がより小さい粒子直径を有し、粒子の残りの５０％がより大きい粒子直径を有する値を意味するものと理解される。レーザー散乱によって、懸濁液上の「平均粒径」を直接測定することが好ましい。凝集体のサイズは、好ましくは、レーザー散乱によって、懸濁液上で直接測定される。
【００２４】
金属炭化物粒子又は前記粒子から形成されるコーティングの「純度」は、個々の元素不純物（elemental impurity）に関する化学的純度を意味するものとして理解される。純度はＧＤＭＳ（グロー放電質量分析）で測定することが好ましい。
【００２５】
本発明の文脈において、コーティングの「未焼密度」とは、焼結金属炭化物層の理論密度に関して生成される層の密度を意味するものとして理解される。
【００２６】
本発明の文脈において、半金属（metalloid）シリコンの炭化物は、金属炭化物とみなされる。
【００２７】
記載された数量
液相としての水に加えて、本発明による水性懸濁液はまた、少なくとも１つの金属炭化物粒子、少なくとも１つの分散剤、及び任意の添加剤を含む。記載された数量は、それぞれの場合、懸濁液の全重量（総重量）に基づいており、存在する成分（component）の全重量は、合計で１００重量％になる。
【００２８】
水性懸濁液
本発明の水性懸濁液は、少なくとも１つの金属炭化物粒子と、少なくとも１つの分散剤とを含み、少なくとも１つの金属炭化物粒子の割合は、懸濁液の全重量に対して、３０重量％〜９５重量％の範囲内である。金属炭化物粒子の割合は、好ましくは懸濁液から揮発性成分を除去することにより決定され、好ましくは懸濁液を水の蒸発温度より高い温度に加熱することにより行われる。金属炭化物粒子の割合は、秤量した量から決定できる。
【００２９】
本発明による水性懸濁液の好ましい実施形態を以下に示す。
【００３０】
本発明の好ましい実施形態では、少なくとも１つの金属炭化物粒子は、チタン、ジルコニウム、ハフニウム、バナジウム、ニオブ、タンタル、クロム、モリブデン、タングステン、シリコンの炭化物、及びこれらの混合物からなる群から選択され、タンタル炭化物が優先される。
【００３１】
ここで、少なくとも１つの金属炭化物粒子の平均粒径は、０．０５〜２５μｍの範囲内であることが好ましく、０．５〜５μｍの範囲内であることがより好ましく、１〜２μｍの範囲内であることが特に好ましい。
【００３２】
さらに、少なくとも１つの金属炭化物粒子は、個々の元素不純物の含有量が、＜３００ｐｐｍ、好ましくは＜１０ｐｐｍ、より好ましくは１ｐｐｍ未満であることが好ましい。金属炭化物粒子が十分な純度で市販されていない場合、これらを、湿式化学精製などの当業者に公知の方法によって精製することができる。さらに、水性懸濁液から堆積されるコーティングの純度は、使用される金属炭化物粒子の純度に必ずしも対応しない。以下に説明する本発明の方法により、不純物の除去が可能である。
【００３３】
特に好ましくは、少なくとも１つの金属炭化物粒子の平均粒径は、０．０５〜２５μｍ、より好ましくは０．５〜５μｍ、特に好ましくは１〜２μｍの範囲内であり、個々の元素不純物の含有量が、＜３００ｐｐｍ、好ましくは＜１０ｐｐｍ、より好ましくは１ｐｐｍ未満である。
【００３４】
好ましい金属炭化物はタンタル炭化物であり、特に好ましくは立方晶の相分率が７０〜１００％である。
【００３５】
別の好ましい実施形態において、分散剤は、好ましくは３０００〜１００００ｇ／ｍｏｌ、より好ましくは４０００〜６０００ｇ／ｍｏｌの範囲内の数平均分子量を有するポリアクリル酸、テトラブチルアンモニウムヒドロキシド、及びそれらの混合物からなる群より選択される場合がある。
【００３６】
本発明の別の好ましい実施形態において、これは、塩基、特に水酸化ナトリウム溶液、消泡剤、特に脂肪アルコールポリアルキレングリコールエーテル、焼結助剤、特にコバルト又はシリコン、及びそれらの混合物からなる群から好ましく選択される、少なくとも１つ（１種）の添加剤を含む。特に好ましい添加剤は消泡剤である。後者（the latter）の使用は懸濁液中の気泡形成を抑制し、亀裂を減少させた。
【００３７】
本発明のさらに好ましい実施形態では、金属炭化物粒子の割合は、懸濁液の全重量を基準として、４０重量％〜９０重量％、好ましくは６０重量％〜８５重量％の範囲内にある場合があり得る。
【００３８】
本発明の他の好ましい実施形態では、分散剤の割合は、懸濁液の全重量を基準として、０．０５重量％〜５重量％、好ましくは０．１重量％〜２重量％の範囲内にある場合があり得る。
【００３９】
本発明のさらに好ましい実施形態では、懸濁液中の添加剤の割合は、懸濁液の全重量を基準として、０重量％〜１０重量％、好ましくは０．５重量％〜５重量％の範囲内である。
【００４０】
本発明の別の好ましい実施形態では、それぞれの場合において、懸濁液の全重量を基準として、金属炭化物粒子の割合は、４０重量％〜９０重量％、好ましくは６０重量％〜８５重量％の範囲内にあり、分散剤の割合は、０．０５重量％〜５重量％、好ましくは０．１重量％〜２重量％の範囲内にあり、懸濁液中の添加剤の割合は、０重量％〜１０重量％、好ましくは０．５重量％〜５重量％の範囲内にある。
【００４１】
本発明のさらに好ましい実施形態では、懸濁液のｐＨが５〜１０、好ましくは７〜８の範囲内である場合があり得る。分散剤としてポリアクリル酸を用いる場合、ｐＨは７〜８の範囲内が好ましい。
【００４２】
さらに好ましい実施形態において、水性懸濁液は、水、金属炭化物粒子、分散剤、及び上記の添加剤以外の成分を含まない。
【００４３】
本発明のさらに好ましい実施形態において、水性懸濁液は有機溶媒を完全に含まない。
【００４４】
方法
基材をコーティングするための本発明の方法は、以下の工程を含む：
ｉ）基材を提供する工程；
ｉｉ）本発明の水性懸濁液を提供する工程；
ｉｉｉ）工程ｉｉ）からの懸濁液を、工程ｉ）からの基材の表面に塗布する工程；
ｉｖ）塗布された懸濁液を乾燥させ、基材の表面にコーティングを形成する工程。
【００４５】
本発明による方法の好ましい実施形態を以下に示す。
【００４６】
本発明による方法の好ましい実施形態では、基材は、グラファイト、調整された熱膨張係数を有する材料、好ましくは６．５〜７．５×１０−６Ｋ−１の範囲内の調整された熱膨張係数を有するグラファイト、及びそれらの混合物からなる群から選択される。
【００４７】
本発明による方法のさらなる好ましい実施形態では、前記方法が、以下のさらなる工程を含む場合があり得る：
ｖ）工程ｉ）において提供された基材を、工程ｉｉｉ）の前に、好ましくは、表面の機械的粗面化、表面の熱的前処理、表面の化学的処理、及びそれらの混合からなる群から選択される手段によって行われる前処理、ならびに、その後の、特に超音波処理によって行われる、洗浄を伴う前処理をする工程；
ｖｉ）工程ｉｖ）の後に得られたコーティングを焼結する工程。
【００４８】
基材上のコーティングの良好な接着を達成するためには、まず基材を機械的に粗面化し、次いで超音波処理による適切な洗浄工程によって親水性の表面を形成することが特に有利である。特にグラファイト基材の場合、表面上の遊離粒子（loose particle）の数を確実に除去するか、又は少なくとも減少させるように注意しなければならない。
【００４９】
別の好ましい実施形態では、工程ｉｉｉ）の懸濁液は、塗装、浸漬又は噴霧によって塗布される。
【００５０】
噴霧により塗布する場合、基材は、好ましくは、回転可能なターンテーブルの中央に配置され、特別なホルダーによって所定の位置に固定される。ターンテーブルの傾斜角及びスプレーガンの噴霧角度は、特別に指定されたホルダーを使用して、コーティングされるべき基材の幾何学的形状に応じてさらに調整される。次いで、基材を、明確に規定された噴霧パラメータ（噴霧器の空気圧、ニードルリフトを介した材料供給の絞り、及びノズル開口部から基材表面までの距離を含む）下で、水性懸濁液を用いてコーティングする。噴霧プロセス中のターンテーブルの回転速度は、その後のコーティングの所望の層厚によって導かれる。
【００５１】
本発明のさらに好ましい実施形態では、工程ｉｖ）は、１００〜６００℃、好ましくは１２０〜５５０℃、より好ましくは１４５〜４５５℃の範囲内の温度で実施され、工程ｉｖ）を、５〜４０時間、より好ましくは２０〜３０時間の期間にわたって実施することが優先される。
【００５２】
亀裂のない層を得るためには、工程ｉｖ）で得られたコーティングをいくつかの温度段階にわたってアニールすることが有利であることが証明されている。保持相を含むことは、過度に急速な乾燥と、その結果として生じる亀裂を防止するために特に好ましい。特定の保持相は、使用した分散剤の蒸発挙動によって導かれる。焼結助剤としてコバルトを用いる場合には、不活性ガス雰囲気下で乾燥処理を行うと有利である。
【００５３】
好ましい乾燥プロセスｉｖ）において、温度範囲及び時間間隔は、以下の通りであり得る：
（１）１４０〜１６０℃で２．５〜３．５時間；その後
（２）１８０〜２２０℃で１．５〜２．５時間；その後
（３）（２）の温度で２時間保持し；その後
（４）２００〜２５０℃で１．５〜２．５時間；その後
（５）３１０〜３５０℃で４．５〜５．５時間；その後
（６）３３０〜３５０℃で１．５〜２．５時間；その後
（７）（６）の温度で２時間保持し；その後
（８）３８０〜４２０℃で３．５〜４．５時間；その後
（９）４３０〜４７０℃で１．５〜２．５時間。
【００５４】
本発明の別の好ましい実施形態において、工程ｖｉ）（＝焼結）は、２０００〜２６００℃、好ましくは２１００〜２５００℃、より好ましくは２２００〜２３００℃の範囲内の温度で実施される。１〜１０時間、より好ましくは３〜５時間の期間にわたって、工程ｖｉ）を実行することが特に好ましい。さらに好ましくは、工程ｖｉ）を、５００〜９００トル、好ましくは６００〜８００トル、より好ましくは６８０〜７２０トルの範囲内の圧力で実施する。
【００５５】
本発明の別の好ましい実施形態では、工程ｖｉ）は不活性ガス下で行われ、不活性ガスは、ヘリウム、アルゴン、窒素、及びそれらの混合物からなる群から選択されることが特に好ましい。
【００５６】
コバルト又はシリコンなどの焼結助剤の添加は、焼結プロセス中の流動挙動を高め、達成可能な被覆端密度を増加させる。
【００５７】
本発明の別の好ましい実施形態では、工程ｖ）の前のコーティングの未焼密度は、少なくとも５０％、好ましくは少なくとも６０％である。
【００５８】
さらに好ましい実施形態では、工程ｉｖ）又はｖｉ）の後のコーティングが、３００ｐｐｍ未満、好ましくは１ｐｐｍ未満の個々の元素不純物の含有量を有する場合があり得る。
【００５９】
別の好ましい実施形態では、工程ｉｖ）又はｖｉ）の後のコーティングは、５％未満、好ましくは１％未満の開放気孔率を有する。これは、好ましくは、Ｈｇポロシメトリーによって測定される。
【００６０】
本発明の別の好ましい実施形態では、工程ｉｖ）又はｖｉ）の後のコーティングの厚さは、２０〜５００μｍ、好ましくは５０〜４００μｍ、より好ましくは１００〜３００μｍの範囲内である。
【００６１】
さらに好ましい実施形態では、特に分散剤としてのポリアクリル酸の場合、工程ｉｉｉ）の前の水性懸濁液のｐＨが５〜１０、好ましくは７〜８の範囲内である場合があり得る。
【００６２】
被覆基材
本発明はさらに、本発明の方法により製造可能な被覆基材に関する。
【００６３】
他の好ましい実施形態では、コーティングの厚さは、２０〜５００μｍ、好ましくは５０〜４００μｍ、より好ましくは１００〜３００μｍの範囲内である。
【００６４】
さらに好ましい実施形態では、工程ｉｖ）又はｖｉ）の後のコーティングが、３００ｐｐｍ未満、好ましくは１ｐｐｍ未満の不純物含有量を有する場合があり得る。
【００６５】
別の好ましい実施形態では、工程ｉｖ）又はｖｉ）の後のコーティングが、５％未満、好ましくは１％未満の開放気孔率を有する。
【００６６】
使用
本発明の被覆基材は、炭化物材料として使用される。
【００６７】
ここでは、結晶成長の用途、特にＰＶＴ（物理気相）プロセス、エピタキシープロセス、及び坩堝の用途での使用が優先される。
【００６８】
本発明の目的は、本明細書に示される特定の実施形態に限定することを意図することなく、以下の例を参照してより詳細に説明される。
【００６９】
水性懸濁液１の調製
分散撹拌機を用いて、水性タンタル炭化物懸濁液を調製した。これは、タンタル炭化物粉末（７０重量％、総不純物含有量：３００ｐｐｍ、Ｈ．Ｃ．Ｓｔａｒｃｋ）、ポリアクリル酸（０．５重量％、Ｍｗ  ５０００ｇ／ｍｏｌ、Polyscience Europe GmbH）、焼結助剤（シリコンの０．７重量％、Ｈ．Ｃ．Ｓｔａｒｃｋ）、消泡剤（２滴のContraspum，Zschimmer und Schwarz）を、蒸留水（２８．８重量％）に一度に一段階ずつ添加することにより行った。各個々の成分の添加の間に、使用した、金属炭化物粉末、分散剤、及び添加剤を懸濁液中に均一に分散することを確実にするために、懸濁液を最大１５分間、４０００回転／分で、撹拌機ユニットで処理した。懸濁液のｐＨを水酸化ナトリウム溶液でｐＨ８に調整した。タンタル炭化物の割合は、水性懸濁液の全重量に対して７０重量％であった。
【００７０】
水性懸濁液２の調製
分散撹拌機を用いて、水性タンタル炭化物懸濁液を調製した。これは、タンタル炭化物粉末（７０重量％、総不純物含有量：３００ｐｐｍ、Ｈ．Ｃ．Ｓｔａｒｃｋ）、テトラブチルアンモニウムヒドロキシド（０．５重量％、Sigma Aldrich）、焼結助剤（シリコンの０．７重量％、Ｈ．Ｃ．Ｓｔａｒｃｋ）、消泡剤（２滴のContraspum、Zschimmer und Schwarz）を、蒸留水（２８．８重量％）に一度に一段階ずつ添加することにより行った。各個々の成分の添加の間に、使用した、金属炭化物粉末、分散剤、及び添加剤を懸濁液中に均一に分散することを確実にするために、懸濁液を最大１５分間、４０００回転／分で、撹拌機ユニットで処理した。懸濁液のｐＨは７であった。タンタル炭化物の割合は、水性懸濁液の全重量に対して７０重量％であった。
【００７１】
水性懸濁液１及び２を用いて、グラファイト基材を被覆した。
【図面の簡単な説明】
【００７２】
スプレーガンを用いて、回転可能かつ傾斜可能なターンテーブルを有するコーティングスタンド上でコーティングを行った。スプレーガンを２ｂａｒの圧縮空気で操作し、試料からの角度と距離の両方を変更できるホルダーに取り付けた。グラファイト基材（図１は、一例としてグラファイトシリンダを示す）のコーティングのために、１９ｃｍの距離と９０°の噴霧角度を選択した。円筒形状を考慮して、図１に示すアセンブリに従って、グラファイトシリンダの内部をコーティングした。このため、シリンダーを回転テーブルに固定し、５０°の角度で傾けた。ガンの口を２１ｃｍの距離と７０°の水平傾斜角に配置した（図１）。テーブルを同時に回転させながら、シリンダー壁に垂直な上下運動を行うことによって、外側を手動でコーティングした。
【００７３】
対応する層の焼結密度を測定するために、実際の焼結工程の後に、このようにして得られた層の質量、厚さ、及び面積を測定し、層の体積の厚さと面積、及び体積と質量から計算した焼結密度は、ＴａＣ（１４．３ｇ／ｃｍ３）の最大理論密度に関連した。懸濁液１からのコーティングは５４％の焼結密度を与え、懸濁液２からのコーティングの焼結密度は５６％であった。
【００７４】
被覆及び焼結した基材の断面の分析を通して、両方の場合の層の厚さは、走査型電子顕微鏡及び入射光学顕微鏡により測定でき、１００μｍであった。
【図１】
2021513495.tif 000003
【国際調査報告】
2021513495.tif 000004
2021513495.tif 000005
2021513495.tif 000006
2021513495.tif 000007
2021513495.tif 000008
2021513495.tif 000009
2021513495.tif 000010
2021513495.tif 000011
2021513495.tif 000012